(57)【要約】【課題】ＳｉＯx粒子を負極活物質として含み、電解液にＦＥＣ等が含まれているリチウムイオン二次電池において、高温保存後の容量維持率の低下を抑制すること。【解決手段】リチウムイオン二次電池は負極、正極および電解液を少なくとも含む。負極は負極活物質粒子２０を少なくとも含む。負極活物質粒子２０はＳｉＯx粒子２１およびＳｉ層２２を少なくとも含む。Ｓｉ層２２はＳｉＯx粒子２１の表面を被覆している。Ｓｉ層２２は１０ｎｍ以上１００ｎｍ以下の厚さを有している。電解液にＦＥＣおよびＶＣからなる群より選択される少なくとも１種が含まれている。【選択図】図３
2019185992.tif 000002
【特許請求の範囲】
【請求項１】
負極、正極および電解液を少なくとも含み、
前記負極は負極活物質粒子を少なくとも含み、
前記負極活物質粒子は酸化珪素粒子および珪素層を少なくとも含み、
前記珪素層は前記酸化珪素粒子の表面を被覆しており、
前記珪素層は１０ｎｍ以上１００ｎｍ以下の厚さを有しており、
前記電解液にフルオロエチレンカーボネートおよびビニレンカーボネートからなる群より選択される少なくとも１種が含まれている、
リチウムイオン二次電池。
【請求項２】
前記負極活物質粒子は炭素層をさらに含み、
前記炭素層は前記珪素層の表面を被覆している、
請求項１に記載のリチウムイオン二次電池。
【請求項３】
負極を準備すること、
電解液を準備すること、
および、
前記負極、正極および前記電解液を少なくとも含むリチウムイオン二次電池を製造すること、
を少なくとも含み、
前記負極は負極活物質粒子を少なくとも含み、
前記負極活物質粒子は酸化珪素粒子および珪素層を少なくとも含み、
前記珪素層は前記酸化珪素粒子の表面を被覆しており、
前記珪素層は１０ｎｍ以上１００ｎｍ以下の厚さを有しており、
前記電解液にフルオロエチレンカーボネートおよびビニレンカーボネートからなる群より選択される少なくとも１種が含まれている、
リチウムイオン二次電池の製造方法。
【請求項４】
前記負極活物質粒子は炭素層をさらに含み、
前記炭素層は前記珪素層の表面を被覆している、
請求項３に記載のリチウムイオン二次電池の製造方法。
【発明の詳細な説明】
【技術分野】
【０００１】
本開示はリチウムイオン二次電池およびその製造方法に関する。
【背景技術】
【０００２】
特開２０１６−１７３８８６号公報（特許文献１）は、フルオロエチレンカーボネートが添加された電解液と、負極活物質として酸化珪素粒子を含み得る負極とが開示されている。
【先行技術文献】
【特許文献】
【０００３】
【特許文献１】特開２０１６−１７３８８６号公報
【発明の概要】
【発明が解決しようとする課題】
【０００４】
リチウムイオン二次電池（本明細書では「電池」と略記され得る）の負極活物質として酸化珪素（ＳｉＯx）粒子が検討されている。ＳｉＯx粒子は大きな比容量を有し得る。ＳｉＯx粒子の使用により電池の高容量化が期待される。ただしＳｉＯx粒子はサイクル後の容量維持率が低い傾向にある。
【０００５】
電解液にフルオロエチレンカーボネート（ＦＥＣ）およびビニレンカーボネート（ＶＣ）が含まれていることにより、サイクル後の容量維持率が改善することが見出されている。しかしＦＥＣ等の使用により、高温保存後の容量維持率が低下する傾向にある。
【０００６】
本開示の目的は、ＳｉＯx粒子を負極活物質として含み、電解液にＦＥＣ等が含まれているリチウムイオン二次電池において、高温保存後の容量維持率の低下を抑制することである。
【課題を解決するための手段】
【０００７】
以下本開示の技術的構成および作用効果が説明される。ただし本開示の作用メカニズムは推定を含んでいる。作用メカニズムの正否により特許請求の範囲が限定されるべきではない。
【０００８】
〔１〕本開示のリチウムイオン二次電池は負極、正極および電解液を少なくとも含む。負極は負極活物質粒子を少なくとも含む。負極活物質粒子は酸化珪素粒子および珪素層を少なくとも含む。珪素層は酸化珪素粒子の表面を被覆している。珪素層は１０ｎｍ以上１００ｎｍ以下の厚さを有している。電解液にフルオロエチレンカーボネートおよびビニレンカーボネートからなる群より選択される少なくとも１種が含まれている。
【０００９】
本明細書では「ＦＥＣおよびＶＣからなる群より選択される少なくとも１種」が「ＦＥＣ等」と略記され得る。ＦＥＣ等が電解液に含まれている場合、以下のメカニズムにより高温保存後の容量維持率が低下していると考えられる。
【００１０】
下記反応式（Ｉ）に示されるように、電池の初回充電時、酸化珪素（ＳｉＯx）粒子内ではリチウムオルソシリケート（Ｌｉ4ＳｉＯ4）が生成されると考えられる。Ｌｉ4ＳｉＯ4は不可逆容量の一因と考えられる。
【００１１】
４ＳｉＯ＋１６Ｌｉ→３Ｌｉ4Ｓｉ＋Ｌｉ4ＳｉＯ4  …（Ｉ）
【００１２】
電解液に含まれているＦＥＣ等はＳｉＯx粒子の表面で分解されると考えられる。ＦＥＣ等の分解により、被膜が生成されると考えられる。該被膜はＳＥＩ（ｓｏｌｉｄ ｅｌｅｃｔｒｏｌｙｔｅ ｉｎｔｅｒｆａｃｅ）膜とも称されている。充放電サイクル時、被膜はＳｉＯx粒子と電解液との副反応を抑制すると考えられる。これによりサイクル後の容量維持率が改善すると考えられる。
【００１３】
ＦＥＣ等は炭酸エステルである。ＦＥＣ等の分解により、二酸化炭素（ＣＯ2）も生成されると考えられる。下記反応式（ＩＩ）に示されるように、Ｌｉ4ＳｉＯ4がＣＯ2と接触すると、炭酸リチウム（Ｌｉ2ＣＯ3）とリチウムメタシリケート（Ｌｉ2ＳｉＯ3）が生成されると考えられる。
【００１４】
Ｌｉ4ＳｉＯ4＋ＣＯ2→Ｌｉ2ＣＯ3＋Ｌｉ2ＳｉＯ3  …（ＩＩ）
【００１５】
下記反応式（ＩＩＩ）に示されるように、Ｌｉ2ＳｉＯ3はＬｉと反応し得る。これによりＬｉ4ＳｉＯ4が再び生成されることになると考えられる。
【００１６】
Ｌｉ2ＳｉＯ3＋Ｌｉ→０．７５Ｌｉ4ＳｉＯ4＋０．２５Ｓｉ  …（ＩＩＩ）
【００１７】
上記反応式（ＩＩＩ）により生成されたＬｉ4ＳｉＯ4はＣＯ2と接触し得る。すなわち上記式（ＩＩ）の反応により、Ｌｉ2ＣＯ3およびＬｉ2ＳｉＯ3が再び生成されることになると考えられる。高温保存時、上記反応式（ＩＩ）および（ＩＩＩ）のサイクルにより、充放電に寄与し得るＬｉが消費されると考えられる。これにより高温保存後の容量維持率が低下していると考えられる。
【００１８】
本開示の電池では、ＳｉＯx粒子の表面が珪素（Ｓｉ）層により被覆されている。Ｓｉ層は、ＳｉＯx粒子内に生成されたＬｉ4ＳｉＯ4と、ＣＯ2との接触を抑制し得ると考えられる。Ｓｉ層には酸素（Ｏ）が実質的に含まれていないと考えられる。そのためＳｉ層においては、Ｌｉ4ＳｉＯ4等が実質的に生成されないと考えられる。さらにＳｉとＳｉＯxとは、充放電に伴う体積変化挙動が近似していると考えられる。そのため充放電時、Ｓｉ層がＳｉＯx粒子の体積変化挙動に追従し得ると考えられる。したがってＳｉ層に割れ等が生じ難いと考えられる。
【００１９】
以上より本開示の電池では、高温保存後の容量維持率の低下が抑制されることが期待される。
【００２０】
ただしＳｉ層の厚さは１０ｎｍ以上１００ｎｍ以下である。Ｓｉ層の厚さが１００ｎｍを超えると、サイクル後の容量維持率が低下する可能性がある。Ｓｉ層が厚くなることにより、Ｓｉ層の体積変化と、ＳｉＯx粒子の体積変化との差が大きくなり、Ｓｉ層に割れ等が生じやすくなっていると考えられる。また現時点では、Ｓｉ層の厚さが１０ｎｍ未満である場合において、容量維持率の低下が抑制され得るかどうか定かではない。
【００２１】
〔２〕負極活物質粒子は炭素層をさらに含んでいてもよい。炭素層は珪素層の表面を被覆していてもよい。
【００２２】
これによりサイクル後の容量維持率および高温保存後の容量維持率の改善が期待される。負極活物質粒子の表面に導電性が付与されることにより、劣化の進行が抑制されていると考えられる。
【００２３】
〔３〕本開示のリチウムイオン二次電池の製造方法は以下の（Ａ）〜（Ｃ）を少なくとも含む。
（Ａ）負極を準備する。
（Ｂ）電解液を準備する。
（Ｃ）負極、正極および電解液を少なくとも含むリチウムイオン二次電池を製造する。
負極は負極活物質粒子を少なくとも含む。負極活物質粒子は酸化珪素粒子および珪素層を少なくとも含む。珪素層は酸化珪素粒子の表面を被覆している。珪素層は１０ｎｍ以上１００ｎｍ以下の厚さを有している。電解液にフルオロエチレンカーボネートおよびビニレンカーボネートからなる群より選択される少なくとも１種が含まれている。
【００２４】
上記〔３〕に記載の電池の製造方法によれば、上記〔１〕に記載の電池が製造され得ると考えられる。
【００２５】
〔４〕上記〔３〕に記載の電池の製造方法において、負極活物質粒子は炭素層をさらに含んでいてもよい。炭素層は珪素層の表面を被覆していてもよい。
【００２６】
上記〔４〕に記載の電池の製造方法によれば、上記〔２〕に記載の電池が製造され得ると考えられる。
【図面の簡単な説明】
【００２７】
【図１】図１は本実施形態のリチウムイオン二次電池の構成の一例を示す第１概略図である。
【図２】図２は本実施形態のリチウムイオン二次電池の構成の一例を示す第２概略図である。
【図３】図３は本実施形態の負極活物質粒子を示す断面概念図である。
【図４】図４は本実施形態のリチウムイオン二次電池の製造方法の概略を示すフローチャートである。
【発明を実施するための形態】
【００２８】
以下本開示の実施形態（本明細書では「本実施形態」とも記される）が説明される。ただし以下の説明は特許請求の範囲を限定するものではない。
【００２９】
＜リチウムイオン二次電池＞
図１は本実施形態のリチウムイオン二次電池の構成の一例を示す第１概略図である。
電池１０００はケース９００を含む。ケース９００はアルミラミネートフィルム製のパウチである。負極タブ８０２および正極タブ８０１はケース９００の内外を連通している。ケース９００はその周縁が熱溶着されることにより密閉されている。すなわち電池１０００はラミネート電池である。ただしケース９００は例えば金属製等であってもよい。電池１０００は例えば角形電池、円筒形電池等であってもよい。ケース９００に電流遮断機構（ｃｕｒｒｅｎｔ ｉｎｔｅｒｒｕｐｔ ｄｅｖｉｃｅ，ＣＩＤ）、ガス排出弁、注液孔等が設けられていてもよい。
【００３０】
図２は本実施形態のリチウムイオン二次電池の構成の一例を示す第２概略図である。
ケース９００は電極群５００および電解液（不図示）を収納している。電極群５００は積層（スタック）型である。電極群５００は、負極２００および正極１００が交互にそれぞれ１枚以上積層されることにより形成されている。すなわち電池１０００は負極２００、正極１００および電解液を少なくとも含む。電極群５００において負極２００および正極１００の各間にはセパレータ３００がそれぞれ配置されている。負極２００の各々は負極タブ８０２と電気的に接続されている。正極１００の各々は正極タブ８０１と電気的に接続されている。
【００３１】
電極群５００は例えば巻回型であってもよい。すなわち電極群５００は、例えば正極１００、セパレータ３００および負極２００がこの順序で積層され、さらにこれらが渦巻状に巻回されることにより形成されていてもよい。
【００３２】
《負極》
負極２００は例えばシート状であってもよい。負極２００は例えば負極合材層および負極集電体を含んでいてもよい。負極集電体は例えば銅（Ｃｕ）箔等であってもよい。負極集電体は例えば５μｍ以上３０μｍ以下の厚さを有していてもよい。負極合材層は負極集電体の表面に形成されていてもよい。負極合材層は例えば５０μｍ以上２００μｍ以下の厚さを有していてもよい。
【００３３】
〈負極活物質粒子〉
図３は本実施形態の負極活物質粒子を示す断面概念図である。
負極２００は負極活物質粒子２０を少なくとも含む。負極活物質粒子２０は例えば負極合材層に含まれ得る。負極活物質粒子２０はＳｉＯx粒子２１およびＳｉ層２２を少なくとも含む。負極活物質粒子２０はＣ層２３さらに含んでいてもよい。
【００３４】
（ＳｉＯx粒子）
ＳｉＯx粒子２１は負極活物質粒子２０の母材である。ＳｉＯx粒子２１のサイズは特に限定されるべきではない。ＳｉＯx粒子２１は例えば１μｍ以上２０μｍ以下のＤ５０を有していてもよい。ＳｉＯx粒子２１は例えば２μｍ以上１０μｍ以下のＤ５０を有していてもよい。Ｄ５０は体積基準の粒度分布において微粒側からの積算粒子体積が全粒子体積の５０％になる粒径を示す。Ｄ５０は例えばレーザ回折式粒度分布測定装置等により測定され得る。
【００３５】
ＳｉＯx粒子２１は実質的にＳｉＯxのみからなっていてもよい。ただしＳｉＯx粒子２１に、例えばその製造時に不可避的に混入する不純物等が微量に含まれていてもよい。ＳｉＯx粒子２１の一部に例えばＬｉ4ＳｉＯ4等のリチウムシリケートが含まれていてもよい。ＳｉＯx粒子２１の一部にＳｉ（単体）等が含まれていてもよい。
【００３６】
ＳｉＯx粒子２１は例えば下記組成式（Ｉ）
ＳｉＯx  …（Ｉ）
（ただし式中ｘは０＜ｘ＜２を満たす。）
により表される組成を有していてもよい。
【００３７】
上記組成式（Ｉ）中、「ｘ」はＳｉの原子濃度に対するＯの原子濃度の比を示す。ｘは例えばオージェ電子分光法、グロー放電質量分析法、誘導結合プラズマ発光分析法等により測定され得る。ｘは少なくとも３回測定され得る。少なくとも３回の算術平均が採用され得る。ｘは例えば０．６≦ｘ≦１．５を満たしてもよい。
【００３８】
（Ｓｉ層）
Ｓｉ層２２はＳｉＯx粒子２１の表面を被覆している。Ｓｉ層２２はＳｉＯx粒子２１の表面全体を被覆していることが望ましい。ただし高温保存時の容量維持率の低下が抑制され得る限り、ＳｉＯx粒子２１の表面にＳｉ層２２によって被覆されていない領域があってもよいと考えられる。すなわちＳｉ層２２はＳｉＯx粒子２１の表面の少なくとも一部を被覆していればよいと考えられる。
【００３９】
Ｓｉ層２２は実質的にＳｉのみからなっていてもよい。ただしＳｉ層２２に、例えばその形成時に不可避的に混入する不純物等が微量に含まれていてもよい。Ｓｉ層２２はＳｉＯx粒子２１内に生成されたＬｉ4ＳｉＯ4等と、ＦＥＣ等に由来するＣＯ2との接触を抑制し得ると考えられる。これにより高温保存時の容量維持率の低下が抑制され得ると考えられる。Ｓｉ層２２にはＯが実質的に含まれていないと考えられる。そのためＳｉ層２２においては、Ｌｉ4ＳｉＯ4等が実質的に生成されないと考えられる。
【００４０】
Ｓｉ層２２は１０ｎｍ以上１００ｎｍ以下の厚さを有している。Ｓｉ層２２の厚さが１００ｎｍを超えると、サイクル後の容量維持率が低下する可能性がある。Ｓｉ層２２が厚くなることにより、Ｓｉ層２２の体積変化と、ＳｉＯx粒子２１の体積変化との差が大きくなり、Ｓｉ層２２に割れ等が生じやすくなっていると考えられる。また現時点では、Ｓｉ層２２の厚さが１０ｎｍ未満である場合において、容量維持率の低下が抑制され得るかどうか定かではない。Ｓｉ層２２は例えば１０ｎｍ以上５０ｎｍ以下の厚さを有していてもよい。Ｓｉ層２２は例えば５０ｎｍ以上１００ｎｍ以下の厚さを有していてもよい。
【００４１】
Ｓｉ層２２の厚さは、例えば負極活物質粒子２０の断面ＴＥＭ（ｔｒａｎｓｍｉｓｓｉｏｎ ｅｌｅｃｔｒｏｎ ｍｉｃｒｏｓｃｏｐｅ）画像等において測定され得る。Ｓｉ層２２の厚さは、１個の負極活物質粒子２０につき、少なくとも３箇所で測定され得る。少なくとも３箇所の算術平均が採用され得る。さらに負極２００に複数個の負極活物質粒子２０が含まれている場合、少なくとも３個の負極活物質粒子２０においてＳｉ層２２の厚さが測定され得る。少なくとも３個の算術平均が採用され得る。
【００４２】
（Ｃ層）
負極活物質粒子２０はＣ層２３をさらに含んでいてもよい。Ｃ層２３はＳｉ層２２の表面を被覆している。Ｃ層２３はＳｉ層２２の表面全体を被覆していてもよい。Ｃ層２３はＳｉ層２２の表面の一部を被覆していてもよい。負極活物質粒子２０にＣ層２３がさらに含まれていることにより、サイクル後の容量維持率および高温保存後の容量維持率の改善が期待される。負極活物質粒子２０の表面に導電性が付与されることにより、劣化の進行が抑制されていると考えられる。
【００４３】
Ｃ層２３は実質的に炭素のみからなっていてもよい。炭素は黒鉛質炭素であってもよい。炭素は非晶質炭素であってもよい。Ｃ層２３は、例えば石油ピッチ、石炭ピッチ、木炭ピッチ、フェノール樹脂、アクリロニトリル等の炭素材料に由来していてもよい。Ｃ層２３の結晶性は、例えば不活性雰囲気下での熱処理により調整され得る。
【００４４】
Ｃ層２３は例えば１０ｎｍ以上１００ｎｍ以下の厚さを有していてもよい。Ｃ層２３の厚さもＳｉ層２２の厚さと同様に測定され得る。Ｃ層２３は例えば１０ｎｍ以上５０ｎｍ以下の厚さを有していてもよい。
【００４５】
〈その他の成分〉
負極２００に負極活物質粒子２０が含まれている限り、負極２００にその他の成分が含まれていてもよい。例えば負極合材層に、例えば負極活物質粒子２０以外の負極活物質粒子（以下「その他の負極活物質粒子」とも記される）、導電材およびバインダ等がさらに含まれていてもよい。
【００４６】
その他の負極活物質粒子としては、例えば黒鉛、易黒鉛化性炭素、難黒鉛化性炭素、錫（Ｓｎ）、ＳｎＯ、Ｓｎ基合金、Ｓｉ、Ｓｉ基合金、Ｌｉ（単体）、Ｌｉ合金（例えばＬｉ−Ａｌ合金等）等が挙げられる。負極２００に例えば負極活物質粒子２０および黒鉛が含まれていてもよい。負極活物質粒子２０と黒鉛との組み合わせにおいて、サイクル後の容量維持率が改善する可能性もある。黒鉛は天然黒鉛であってもよい。黒鉛は人造黒鉛であってもよい。負極活物質粒子２０および黒鉛は、例えば「負極活物質粒子２０：黒鉛＝５：９５〜９５：５（質量比）」の関係を満たしてもよい。負極活物質粒子２０および黒鉛は、例えば「負極活物質粒子２０：黒鉛＝５：９５〜３０：７０（質量比）」の関係を満たしてもよい。
【００４７】
導電材は例えばカーボンブラック（例えばアセチレンブラック等）、炭素短繊維等であってもよい。導電材の含量は１００質量部の負極活物質に対して、例えば１質量部以上１０質量部以下であってもよい。負極活物質の質量部は、負極活物質粒子２０の質量部と、その他の負極活物質粒子の質量部との合計を示す（以下同じである）。バインダも特に限定されるべきではない。バインダは例えばカルボキシメチルセルロース（ＣＭＣ）、スチレンブタジエンゴム（ＳＢＲ）等であってもよい。バインダの含量は１００質量部の負極活物質に対して、例えば１質量部以上１０質量部以下であってもよい。
【００４８】
《正極》
正極１００は例えばシート状であってもよい。正極１００は正極活物質粒子を少なくとも含む。正極１００は例えば正極合材層および正極集電体を含んでいてもよい。正極集電体は例えばアルミニウム（Ａｌ）箔等であってもよい。正極集電体は例えば５μｍ以上３０μｍ以下の厚さを有していてもよい。正極合材層は正極集電体の表面に形成されていてもよい。正極合材層は例えば５０μｍ以上２００μｍ以下の厚さを有していてもよい。
【００４９】
正極活物質粒子は例えば正極合材層に含まれ得る。正極活物質粒子は例えば１μｍ以上３０μｍ以下のＤ５０を有していてもよい。正極活物質粒子は特に限定されるべきではない。正極活物質粒子は例えばコバルト酸リチウム（ＬｉＣｏＯ2）、ニッケル酸リチウム（ＬｉＮｉＯ2）、マンガン酸リチウム（例えばＬｉＭｎＯ2、ＬｉＭｎ2Ｏ4等）、ニッケルコバルトマンガン酸リチウム（例えばＬｉＮｉ1/3Ｃｏ1/3Ｍｎ1/3Ｏ2、ＬｉＮｉ0.5Ｃｏ0.2Ｍｎ0.3Ｏ2等）、ニッケルコバルトアルミン酸リチウム（例えばＬｉＮｉ0.82Ｃｏ0.15Ａｌ0.03Ｏ2等）、リン酸鉄リチウム（ＬｉＦｅＰＯ4）等であってもよい。正極１００に１種の正極活物質粒子が単独で含まれていてもよい。正極１００に２種以上の正極活物質粒子が含まれていてもよい。
【００５０】
正極合材層に、例えば導電材およびバインダがさらに含まれていてもよい。導電材は特に限定されるべきではない。導電材は、例えば負極２００に含まれ得る導電材として例示された材料であってもよい。導電材の含量は１００質量部の正極活物質粒子に対して、例えば０．１質量部以上１０質量部以下であってもよい。バインダも特に限定されるべきではない。バインダは例えばポリフッ化ビニリデン（ＰＶｄＦ）、フッ化ビニリデン−ヘキサフルオロプロピレン共重合体（ＰＶｄＦ−ＨＦＰ）等であってもよい。バインダの含量は１００質量部の正極活物質粒子に対して、例えば０．１質量部以上１０質量部以下であってもよい。
【００５１】
《セパレータ》
セパレータ３００は負極２００と正極１００との間に配置されている。セパレータ３００は電気絶縁性である。負極２００および正極１００はセパレータ３００によって互いに隔離されている。セパレータ３００は多孔質膜である。セパレータ３００は電解液の透過を許す。セパレータ３００は例えば１０μｍ以上３０μｍ以下の厚さを有していてもよい。セパレータ３００は例えばポリオレフィン製の多孔質膜等であってもよい。
【００５２】
セパレータ３００は単層構造を有していてもよい。セパレータ３００は例えばポリエチレン（ＰＥ）製の多孔質膜のみから形成されていてもよい。セパレータ３００は多層構造を有していてもよい。セパレータ３００は例えばポリプロピレン（ＰＰ）製の多孔質膜、ＰＥ製の多孔質膜およびＰＰ製の多孔質膜がこの順序で積層されることにより形成されていてもよい。セパレータ３００はその表面に耐熱膜を含んでいてもよい。耐熱膜は耐熱材料を含む。耐熱材料は例えばベーマイト、シリカ、チタニア等であってもよい。
【００５３】
《電解液》
本実施形態の電解液はＬｉ塩および溶媒を少なくとも含む。さらに本実施形態の電解液には、ＦＥＣおよびＶＣからなる群より選択される少なくとも１種が含まれている。ＦＥＣ等は溶媒として電解液に含まれていてもよい。ＦＥＣ等は添加剤として電解液に含まれていてもよい。ＦＥＣ等はＳＥＩ膜を形成し得る。ＦＥＣ等に由来するＳＥＩ膜により、サイクル後の容量維持率が改善されると考えられる。
【００５４】
ＦＥＣは例えばモノフルオロエチレンカーボネートであってもよい。ただしサイクル後の容量維持率が改善し得る限り、ＦＥＣは例えばｔｒａｎｓ−ジフルオロエチレンカーボネート、トリフルオロエチレンカーボネート、テトラフルオロエチレンカーボネート等であってもよい。
【００５５】
電解液にＦＥＣ等は例えば０．１質量％以上５０質量％以下含まれていてもよい。電解液にＦＥＣ等は例えば０．１質量％以上１０質量％以下含まれていてもよい。電解液にＦＥＣ等は例えば０．５質量％以上５質量％以下含まれていてもよい。電解液にＦＥＣ等は例えば０．５質量％以上２質量％以下含まれていてもよい。電解液にＦＥＣおよびＶＣの両方が含まれている場合、ＦＥＣ等の含量はＦＥＣの含量とＶＣの含量との合計を示す。
【００５６】
〈溶媒〉
溶媒は非プロトン性である。溶媒は例えば環状カーボネートおよび鎖状カーボネートの混合物であってもよい。混合比は例えば「環状カーボネート：鎖状カーボネート＝１：９〜５：５（体積比）」であってもよい。
【００５７】
環状カーボネートは、例えばエチレンカーボネート（ＥＣ）、プロピレンカーボネート（ＰＣ）、ブチレンカーボネート（ＢＣ）、ＦＥＣ、ＶＣ等であってもよい。溶媒に１種の環状カーボネートが単独で含まれていてもよい。溶媒に２種以上の環状カーボネートが含まれていてもよい。
【００５８】
鎖状カーボネートは、例えばジメチルカーボネート（ＤＭＣ）、エチルメチルカーボネート（ＥＭＣ）、ジエチルカーボネート（ＤＥＣ）等であってもよい。溶媒に１種の鎖状カーボネートが単独で含まれていてもよい。溶媒に２種以上の鎖状カーボネートが含まれていてもよい。
【００５９】
溶媒は、例えばラクトン、環状エーテル、鎖状エーテル、カルボン酸エステル等を含んでいてもよい。ラクトンは、例えばγ−ブチロラクトン（ＧＢＬ）、δ−バレロラクトン等であってもよい。環状エーテルは、例えばテトラヒドロフラン（ＴＨＦ）、１，３−ジオキソラン、１，４−ジオキサン等であってもよい。鎖状エーテルは、例えば１，２−ジメトキシエタン（ＤＭＥ）等であってもよい。カルボン酸エステルは、例えばメチルホルメート（ＭＦ）、メチルアセテート（ＭＡ）、メチルプロピオネート（ＭＰ）等であってもよい。
【００６０】
〈Ｌｉ塩〉
Ｌｉ塩は支持電解質である。Ｌｉ塩は溶媒に溶解している。Ｌｉ塩の濃度は例えば０．５ｍоｌ／Ｌ以上２ｍоｌ／Ｌ以下（０．５Ｍ以上２Ｍ以下）であってもよい。Ｌｉ塩は例えば、ＬｉＰＦ6、ＬｉＢＦ4、ＬｉＮ（ＦＳＯ2）2、ＬｉＮ（ＣＦ3ＳＯ2）2等であってもよい。電解液に１種のＬｉ塩が単独で含まれていてもよい。電解液に２種以上のＬｉ塩が含まれていてもよい。
【００６１】
〈添加剤〉
必要に応じて電解液に各種の添加剤がさらに含まれていてもよい。添加剤としては、例えばＳＥＩ膜形成剤、ガス発生剤（「過充電添加剤」とも称されている）、難燃剤等が挙げられる。
【００６２】
ＳＥＩ膜形成剤はＳＥＩ膜の形成を促進する成分である。ＳＥＩ膜形成剤は、例えばビニルエチレンカーボネート（ＶＥＣ）、ＬｉＢ（Ｃ2Ｏ4）2、ＬｉＰＯ2Ｆ2、プロパンサルトン（ＰＳ）、エチレンサルファイト（ＥＳ）等であってもよい。ガス発生剤は過充電時にガスの発生を促進する成分である。発生したガスにより、例えばＣＩＤの作動が促進され得る。ガス発生剤は例えばシクロヘキシルベンゼン（ＣＨＢ）、ビフェニル（ＢＰ）等であってもよい。難燃剤は電解液に難燃性を付与する成分である。難燃剤は例えばリン酸エステル、ホスファゼン等であってもよい。
【００６３】
添加剤の含量は例えば０．１質量％以上５質量％以下であってもよい。電解液に２種以上の添加剤が含まれている場合、添加剤の含量は全添加剤の合計含量を示す。
【００６４】
＜リチウムイオン二次電池の製造方法＞
以下本実施形態のリチウムイオン二次電池の製造方法が説明される。
図４は本実施形態のリチウムイオン二次電池の製造方法の概略を示すフローチャートである。本実施形態の電池の製造方法は「（Ａ）負極の準備」、「（Ｂ）電解液の準備」および「（Ｃ）電池の製造」を少なくとも含む。
【００６５】
《負極の準備》
本実施形態の電池の製造方法は負極２００を準備することを含む。負極２００の詳細は前述のとおりである。すなわち負極２００は負極活物質粒子２０を少なくとも含む。
【００６６】
負極活物質粒子２０は例えば次の方法により準備され得る。母材としてＳｉＯx粒子２１が準備される。ＳｉＯx粒子２１の詳細は前述のとおりである。市販のＳｉＯx粒子２１が購入されることにより、ＳｉＯx粒子２１が準備されてもよい。ＳｉＯx粒子２１が合成されることにより、ＳｉＯx粒子２１が準備されてもよい。
【００６７】
次いでＳｉＯx粒子２１がＳｉにより被覆される。これによりＳｉ層２２が形成される。Ｓｉ層２２の形成方法は特に限定されるべきではない。例えばバレルスパッタリング法により、Ｓｉ層２２が形成され得る。バレルスパッタリング法によれば、ＳｉＯx粒子２１の表面全体が均一に被覆されることが期待される。Ｓｉ層２２は１０ｎｍ以上１００ｎｍ以下の厚さを有するように形成される。Ｓｉ層２２の厚さは、例えばスパッタ時間等により調整され得る。
【００６８】
必要に応じてＳｉ層２２の表面にＣ層２３がさらに形成され得る。Ｃ層２３の形成方法も特に限定されるべきではない。例えばＳｉ層２２が形成された負極活物質粒子２０と、炭素材料とが混合されることにより、混合物が調製される。炭素材料は例えば石油ピッチ等であってもよい。混合物が不活性雰囲気下、５００〜１０００℃程度の温度で加熱される。不活性雰囲気は例えば窒素雰囲気等であってもよい。これによりＣ層２３が形成され得る。Ｃ層２３の形成後、混合物が解砕されることにより、Ｓｉ層２２およびＣ層２３の両方を含む負極活物質粒子２０が形成され得る。
【００６９】
例えば負極活物質粒子２０、バインダおよび溶媒が混合されることにより、負極塗料が調製され得る。混合操作には一般的な攪拌機等が使用され得る。必要に応じて、その他の負極活物質粒子および導電材等も負極塗料に混合され得る。溶媒はバインダの種類に応じて適切なものが使用されるべきである。例えばバインダがＣＭＣおよびＳＢＲである場合、水が溶媒として使用され得る。
【００７０】
負極集電体が準備される。負極集電体の詳細は前述のとおりである。負極塗料が負極集電体の表面に塗布され、乾燥されることにより負極合材層が形成され得る。塗布操作には一般的なアプリケータ等が使用され得る。乾燥操作には一般的な乾燥機が使用され得る。乾燥後、例えば圧延機等により負極合材層が圧縮されてもよい。以上より負極２００が準備され得る。
【００７１】
《（Ｂ）電解液の準備》
本実施形態の電池の製造方法は、電解液を準備することを含む。電解液の詳細は前述のとおりである。本実施形態では、ＦＥＣ等が含まれている電解液が準備される。電解液が準備された段階（すなわち電解液がケース９００に注入される前の段階）で、電解液にＦＥＣ等が含まれている場合、電解液にＦＥＣ等が含まれている電池１０００が製造されたとみなされる。
【００７２】
《（Ｃ）電池の製造》
本実施形態の電池の製造方法は、負極２００、正極１００および電解液を少なくとも含む電池１０００を製造することを含む。
【００７３】
正極１００が準備される。正極１００の詳細は前述のとおりである。正極１００は従来公知の方法により準備され得る。例えば正極活物質粒子、導電材、バインダおよび溶媒が混合されることにより、正極塗料が調製され得る。正極塗料が正極集電体の表面に塗布され、乾燥されることにより、正極１００が準備され得る。
【００７４】
電極群５００が形成される。例えば負極２００および正極１００が交互にそれぞれ１枚以上積層されることにより電極群５００が形成される。負極２００および正極１００の各間にはセパレータ３００がそれぞれ配置される。セパレータ３００の詳細は前述のとおりである。電極群５００に負極タブ８０２および正極タブ８０１が取り付けられる。
【００７５】
ケース９００が準備される。ケース９００の詳細は前述のとおりである。ケース９００に電極群５００が収納される。ケース９００に電解液が注入される。ケース９００が密閉される。以上より電池１０００が製造され得る。
【実施例】
【００７６】
以下本開示の実施例が説明される。ただし以下の説明は特許請求の範囲を限定するものではない。
【００７７】
＜実施例１＞
《（Ａ）負極の準備》
１．負極活物質粒子の調製
ＳｉＯx粒子２１としてＳｉＯ粒子が準備された。ＳｉＯ粒子は上記組成式（Ｉ）においてｘ＝１である組成を有する。ＳｉＯx粒子２１は約３０μｍのＤ５０を有していた。ジェットミルによりＳｉＯx粒子２１が粉砕された。粉砕後のＳｉＯx粒子２１が分級された。これによりＳｉＯx粒子２１のＤ５０が１０μｍに調整された。
【００７８】
バレル方式のＤＣ−ＲＦマグネトロンスパッタ装置が準備された。同装置は粉体材料へのスパッタリングを目的とするものである。バレルにＳｉＯx粒子２１が投入された。Ｓｉターゲットがセットされた。スパッタリングにより、ＳｉＯx粒子２１の表面にＳｉ層２２が形成された。すなわちＳｉＯx粒子２１の表面がＳｉ層２２により被覆された。これにより負極活物質粒子２０が調製された。スパッタリング条件は以下のとおりである。
【００７９】
〈スパッタリング条件〉
ＲＦ出力：２００Ｗ
スパッタ時間：５時間
バレル内のアルゴン分圧：１〜１．５Ｐａ
【００８０】
実施例１においてＳｉ層２２の厚さは５０ｎｍであると考えられる。本開示の実施例においてＳｉ層２２の厚さは次の方法により推定されている。
【００８１】
０．５ｃｍ角のＳｉウエハが準備される。Ｓｉウエハの一部にテープが貼り付けられる。ＳｉＯx粒子２１と共にテープ付きＳｉウエハがバレル内に配置される。スパッタリングにより、テープ付きＳｉウエハにもＳｉが堆積される。スパッタリング後、テープ付きＳｉウエハからテープが剥離される。アセトン等によりＳｉウエハが洗浄される。スパッタリング時、テープが貼り付けられていた領域と、テープから露出していた領域との段差が測定される。段差は例えばＡＦＭ（ａｔｏｍｉｃ ｆｏｒｃｅ ｍｉｃｒｏｓｃｏｐｅ）等により測定され得る。当該段差はＳｉ層２２の厚さと実質的に等しいと考えられる。
【００８２】
２．負極の準備
以下の材料が準備された。
負極活物質粒子２０：上記で調製されたもの
その他の負極活物質粒子：黒鉛（球形化天然黒鉛、Ｄ５０＝１５．５μｍ）
導電材：アセチレンブラック（ＡＢ）
バインダ：ＣＭＣおよびＳＢＲ
溶媒：水
負極集電体：Ｃｕ箔（厚さ＝１０μｍ）
【００８３】
負極活物質粒子２０、黒鉛、ＡＢ、ＣＭＣ、ＳＢＲおよび水が混合されることにより、負極塗料が調製された。混合比は「負極活物質粒子２０：黒鉛：ＡＢ：ＳＢＲ＝８５：１０：３：１：１（質量比）」である。アプリケータにより、負極塗料が負極集電体の表面に塗布された。熱風乾燥機により負極塗料が乾燥された。乾燥時間は１０分である。これにより負極合材層が形成された。圧延機により負極合材層が圧縮された。圧縮後の負極合材層は６０μｍの厚さを有する。以上より負極原反が準備された。負極原反が切断されることにより負極２００が準備された。負極２００は縦３０ｍｍ×横３０ｍｍの平面寸法を有する。
【００８４】
《（Ｂ）電解液の準備》
以下の成分を含む電解液が準備された。
【００８５】
〈電解液〉
溶媒：［ＥＣ：ＥＭＣ＝１：３（体積比）］
Ｌｉ塩：ＬｉＰＦ6（濃度＝１ｍоｌ／Ｌ）
ＦＥＣ：１質量％
【００８６】
《（Ｃ）電池の製造》
正極１００が準備された。正極１００の構成は以下のとおりである。
【００８７】
〈正極の構成〉
正極活物質：ＬｉＮｉ0.5Ｃｏ0.2Ｍｎ0.3Ｏ2
導電材：ＡＢ
バインダ：ＰＶｄＦ
混合比：［正極活物質：導電材：バインダ＝９５：２：３（質量比）]
正極集電体：Ａｌ箔（厚さ＝１５μｍ）
正極合材層：厚さ＝８０μｍ
平面寸法：縦３０ｍｍ×横３０ｍｍ
【００８８】
セパレータ３００が準備された。セパレータ３００は２０μｍの厚さを有する。セパレータ３００は３層構造を有する。すなわちセパレータ３００はＰＰ製の多孔質膜、ＰＥ製の多孔質膜およびＰＰ製の多孔質膜がこの順序で積層されることにより形成されている。
【００８９】
セパレータ３００を間に挟んで負極２００および正極１００が互いに対抗するように、負極２００、セパレータ３００および正極１００が積層された。これにより電極群５００が形成された。ケース９００が準備された。ケース９００はアルミラミネートフィルム製のパウチである。電極群５００がケース９００に収納された。１ｇの電解液がケース９００に注入された。ケース９００が密閉された。以上より電池１０００（リチウムイオン二次電池）が製造された。電池１０００はラミネート電池である。
【００９０】
充放電試験装置に電池１０００が接続された。０．１５ｍＡの一定電流により、電池１０００が４．２Ｖまで充電された。１５分の休止を挟んで、０．１５ｍＡの一定電流により、電池１０００が２．５Ｖまで放電された。これにより初期放電容量が測定された。本開示の実施例において、電池１０００は４５〜４７ｍＡｈ程度の初期放電容量を有するように設計されている。
【００９１】
＜実施例２＞
１質量％のＦＥＣに代えて１質量％のＶＣが電解液に含まれることを除いては、実施例１と同様に電池１０００が製造された。
【００９２】
＜実施例３＞
スパッタ時間が１時間に変更されることを除いては、実施例１と同様に負極活物質粒子２０が調製され、さらに電池１０００が製造された。Ｓｉ層２２の厚さは１０ｎｍであると考えられる。
【００９３】
＜実施例４＞
スパッタ時間が１５時間に変更されることを除いては、実施例１と同様に負極活物質粒子２０が調製され、さらに電池１０００が製造された。Ｓｉ層２２の厚さは１００ｎｍであると考えられる。
【００９４】
＜実施例５＞
実施例１で調製された負極活物質粒子２０が石油ピッチと混合された。これにより混合物が調製された。混合物が窒素フロー下において加熱された。加熱時の最高温度は１０００℃である。これによりＳｉ層２２の表面にＣ層２３が形成された。すなわちＳｉ層２２の表面がＣ層２３により被覆された。加熱後、ボールミルにより混合物が解砕された。これにより負極活物質粒子２０が調製された。Ｃ層２３の形成後、負極活物質粒子２０の質量は約２％増加していた。Ｃ層２３の厚さは３０ｎｍであると考えられる。これらを除いては実施例１と同様に電池１０００が製造された。
【００９５】
＜比較例１＞
比較例１では、ＳｉＯx粒子２１が未処理のまま負極活物質粒子２０として使用された。またＦＥＣおよびＶＣを含まない電解液が使用された。これらを除いては実施例１と同様に電池１０００が製造された。
【００９６】
＜比較例２＞
ＳｉＯx粒子２１が未処理のまま負極活物質粒子２０として使用されることを除いては、実施例１と同様に電池１０００が製造された。
【００９７】
＜比較例３＞
ＳｉＯx粒子２１が未処理のまま負極活物質粒子２０として使用されることを除いては、実施例２と同様に電池１０００が製造された。
【００９８】
＜比較例４＞
ＦＥＣおよびＶＣを含まない電解液が使用されることを除いては、実施例１と同様に電池１０００が製造された。
【００９９】
＜比較例５＞
スパッタ時間が４０時間に変更されることを除いては、実施例１と同様に負極活物質粒子２０が調製され、さらに電池１０００が製造された。Ｓｉ層２２の厚さは１５０ｎｍであると考えられる。
【０１００】
＜比較例６＞
Ｓｉ層２２が形成されず、ＳｉＯx粒子２１の表面にＣ層２３が直接形成されることを除いては、実施例５と同様に負極活物質粒子２０が調製され、さらに電池１０００が製造された。Ｃ層２３の厚さは３０ｎｍであると考えられる。
【０１０１】
＜評価＞
１．サイクル試験
室温環境下において充放電サイクルが５０サイクル繰り返された。１サイクルは下記の「充電→休止→放電→休止」の一巡を示す。５０サイクル目の放電容量が初期放電容量で除されることによりサイクル後の容量維持率が算出された。結果は下記表１に示される。
【０１０２】
充電：定電流−定電圧方式、定電流充電時の電流＝１５ｍＡ、終止電流＝０．１５ｍＡ
休止：１０分
放電：定電流−定電圧方式、定電流放電時の電流＝１５ｍＡ、終止電流＝０．１５ｍＡ
休止：１０分
【０１０３】
２．高温保存試験
定電流−定電圧方式の充電により電池１０００が４．２５Ｖまで充電された。定電流充電時の電流は１５ｍＡである。終止電流は０．１５ｍＡである。充電後、６０℃の温度環境下において、電池１０００が３０日間保存された。
【０１０４】
保存後、定電流−定電圧方式の放電により電池１０００が一旦放電された。定電流放電時の電流は１５ｍＡである。終止電流は０．１５ｍＡである。
【０１０５】
放電後、定電流−定電圧方式の充電により電池１０００が４．２Ｖまで充電された。定電流充電時の電流は１５ｍＡである。終止電流は０．１５ｍＡである。１０分の休止を挟んで、定電流−定電圧方式の放電により電池１０００が２．５Ｖまで放電された。定電流放電時の電流は１５ｍＡである。終止電流は０．１５ｍＡである。これにより高温保存後の放電容量が測定された。高温保存後の放電容量が初期放電容量で除されることにより、高温保存後の容量維持率が算出された。結果は下記表１に示される。
【０１０６】
【表１】
2019185992.tif 000003
【０１０７】
＜結果＞
比較例１〜３の結果から、電解液にＦＥＣ等が含まれていることにより、サイクル後の容量維持率が改善する傾向が認められる。その半面、高温保存後の容量維持率は低下する傾向が認められる。
【０１０８】
比較例２および３、ならびに実施例１および２の結果から、ＳｉＯx粒子２１の表面がＳｉ層２２により被覆されていることにより、高温保存後の容量維持率の低下が抑制される傾向が認められる。
【０１０９】
比較例１および４の結果から、電解液にＦＥＣ等が含まれていない場合は、ＳｉＯx粒子２１の表面がＳｉ層２２により被覆されても、サイクル後の容量維持率および高温保存後の容量維持率に有意な変化は現れていないと考えられる。
【０１１０】
実施例１、３および４ならびに比較例５の結果から、Ｓｉ層２２の厚さが１００ｎｍを超えると、サイクル後の容量維持率が低下する傾向が認められる。Ｓｉ層２２が厚くなることにより、Ｓｉ層２２の体積変化と、ＳｉＯx粒子２１の体積変化との差が大きくなり、Ｓｉ層２２に割れ等が生じやすくなっていると考えられる。
【０１１１】
比較例６の結果から、ＳｉＯx粒子２１の表面がＣ層２３により直接被覆されていることにより、サイクル後の容量維持率が改善する傾向が認められる。しかし高温保存後の容量維持率の低下は十分抑制できていないと考えられる。Ｃ（炭素）とＳｉＯxとでは、充放電に伴う体積変化挙動に大差があるため、Ｃ層２３はＳｉＯx粒子の体積変化挙動に追従し難いと考えられる。そのためＣ層２３に割れが生じ、ＳｉＯx粒子が露出していると考えられる。ＳｉＯx粒子の露出により、Ｌｉ4ＳｉＯ4とＣＯ2との反応が起こっていると考えられる。
【０１１２】
実施例１および５の結果から、Ｓｉ層２２の表面にＣ層２３がさらに形成されていることにより、サイクル後の容量維持率および高温保存後の容量維持率が改善する傾向が認められる。負極活物質粒子２０の表面に導電性が付与されることにより、劣化の進行が抑制されていると考えられる。
【０１１３】
本開示の実施形態および実施例はすべての点で例示であって制限的なものではない。特許請求の範囲の記載によって確定される技術的範囲は、特許請求の範囲と均等の意味および範囲内でのすべての変更を含む。
【符号の説明】
【０１１４】
２０  負極活物質粒子、２１  ＳｉＯx粒子（酸化珪素粒子）、２２  Ｓｉ層（珪素層）、２３  Ｃ層（炭素層）、１００  正極、２００  負極、３００  セパレータ、５００  電極群、８０１  正極タブ、８０２  負極タブ、９００  ケース、１０００  電池（リチウムイオン二次電池）。
【図１】
2019185992.tif 000004
【図２】
2019185992.tif 000005
【図３】
2019185992.tif 000006
【図４】
2019185992.tif 000007